(57)【要約】【課題】加工性を向上することが可能であるとともに、加硫ゴムの引裂強さを向上することができるマスターバッチの製造方法を提供することである。【解決手段】マスターバッチの製造方法が、天然ゴムラテックス、および天然ゴムラテックスの質量平均分子量よりも低い質量平均分子量を有するゴムラテックスを混合し、質量平均分子量の数平均分子量に対する比が６〜１０であるスラリー混合前ゴムラテックスを得る工程と、スラリー混合前ゴムラテックスおよび充てん剤スラリーを混合し、凝固処理前混合液を得る工程と、凝固処理前混合液を凝固する工程とを含む。【選択図】なし【特許請求の範囲】
【請求項１】
天然ゴムラテックス、および前記天然ゴムラテックスの質量平均分子量よりも低い質量平均分子量を有するゴムラテックスを混合し、質量平均分子量の数平均分子量に対する比が６〜１０であるスラリー混合前ゴムラテックスを得る工程と、
前記スラリー混合前ゴムラテックスおよび充てん剤スラリーを混合し、凝固処理前混合液を得る工程と、
前記凝固処理前混合液を凝固する工程とを含む、
マスターバッチの製造方法。
【請求項２】
請求項１に記載のマスターバッチの製造方法で得られたマスターバッチと配合剤とを混練りする工程を含む、ゴム組成物の製造方法。
【請求項３】
請求項１に記載のマスターバッチの製造方法を含む、タイヤの製造方法。
【発明の詳細な説明】
【技術分野】
【０００１】
本開示は、マスターバッチの製造方法、ゴム組成物の製造方法およびタイヤの製造方法に関する。
【背景技術】
【０００２】
天然ゴムにカーボンブラックが分散したウェットマスターバッチは、ムーニー粘度が高く、加工性が悪いため、加工性の向上が求められている。ウェットマスターバッチは、たとえば、天然ゴムラテックスとカーボンブラックスラリーとを混合し、凝固し、脱水して得ることができる。
【先行技術文献】
【特許文献】
【０００３】
【特許文献１】特開２０１３−１８１０５１号公報
【発明の概要】
【発明が解決しようとする課題】
【０００４】
しかしながら、加工性の向上だけでなく、加硫ゴムの物性、たとえば引裂強さも考慮すべきである。
【０００５】
本開示の目的は、加工性を向上することが可能であるとともに、加硫ゴムの引裂強さを向上することができるマスターバッチの製造方法を提供することである。
【課題を解決するための手段】
【０００６】
本開示におけるマスターバッチの製造方法は、天然ゴムラテックス、および天然ゴムラテックスの質量平均分子量よりも低い質量平均分子量を有するゴムラテックスを混合し、質量平均分子量の数平均分子量に対する比が６〜１０であるスラリー混合前ゴムラテックスを得る工程と、スラリー混合前ゴムラテックスおよび充てん剤スラリーを混合し、凝固処理前混合液を得る工程と、凝固処理前混合液を凝固する工程とを含む。
【発明を実施するための形態】
【０００７】
本開示における実施形態のマスターバッチの製造方法は、天然ゴムラテックス、および天然ゴムラテックスの質量平均分子量よりも低い質量平均分子量を有するゴムラテックスを混合し、質量平均分子量の数平均分子量に対する比、すなわちＭｗ／Ｍｎが６〜１０であるスラリー混合前ゴムラテックスを得る工程と、スラリー混合前ゴムラテックスおよび充てん剤スラリーを混合し、凝固処理前混合液を得る工程と、凝固処理前混合液を凝固する工程とを含む。
【０００８】
本開示における実施形態のマスターバッチの製造方法は、加工性を向上することができる。本開示における実施形態のマスターバッチの製造方法は、天然ゴムラテックスと、天然ゴムラテックスの質量平均分子量よりも低い質量平均分子量を有するゴムラテックスとを混合するため、このゴムラテックスを加えない場合にくらべてマスターバッチ、またはマスターバッチで作製した未加硫ゴムのムーニー粘度を低減することができる。さらに、本開示における実施形態のマスターバッチの製造方法は、スラリー混合前ゴムラテックスのＭｗ／Ｍｎが６〜１０であるため、ムーニー粘度を効果的に低減できる。
【０００９】
本開示における実施形態のマスターバッチの製造方法は、加硫ゴムの引裂強さを向上することができる。この理由は、本開示における実施形態のマスターバッチの製造方法が、マスターバッチ、またはマスターバッチで作製した未加硫ゴムのムーニー粘度を低減することが可能であるため、混練りにおけるゴム分子鎖の過度の切断を抑制できることにあると考えられる。
【００１０】
本開示における実施形態のゴム組成物の製造方法は、本開示における実施形態のマスターバッチの製造方法を含む。具体的には、本開示における実施形態のゴム組成物の製造方法は、天然ゴムラテックス、および天然ゴムラテックスの質量平均分子量よりも低い質量平均分子量を有するゴムラテックスを混合し、質量平均分子量の数平均分子量に対する比が６〜１０であるスラリー混合前ゴムラテックスを得る工程と、スラリー混合前ゴムラテックスおよび充てん剤スラリーを混合し、凝固処理前混合液を得る工程と、凝固処理前混合液を凝固する工程とを含む。
【００１１】
本開示における実施形態のタイヤの製造方法は、本開示における実施形態のマスターバッチの製造方法を含む。具体的には、本開示における実施形態のタイヤの製造方法は、天然ゴムラテックス、および天然ゴムラテックスの質量平均分子量よりも低い質量平均分子量を有するゴムラテックスを混合し、質量平均分子量の数平均分子量に対する比が６〜１０であるスラリー混合前ゴムラテックスを得る工程と、スラリー混合前ゴムラテックスおよび充てん剤スラリーを混合し、凝固処理前混合液を得る工程と、凝固処理前混合液を凝固する工程とを含む。
【００１２】
本開示の実施形態において、充てん剤は、カーボンブラック、シリカ、クレー、タルク、炭酸カルシウム、炭酸マグネシウム、水酸化アルミニウムなどの無機充てん剤であることができる。これらのうち、一つまたは複数を選択して、使用することができる。
【００１３】
実施形態１
ここからは、本開示の実施形態１について説明する。実施形態１は、マスターバッチのための充てん剤としてカーボンブラックを使用する。
【００１４】
実施形態１におけるタイヤの製造方法は、天然ゴムラテックス、および天然ゴムラテックスの質量平均分子量よりも低い質量平均分子量を有するゴムラテックスを混合し、スラリー混合前ゴムラテックスを得る工程と、スラリー混合前ゴムラテックスおよびカーボンブラックスラリーを混合し、凝固処理前混合液を得る工程と、凝固処理前混合液を凝固し、マスターバッチを得る工程と、マスターバッチおよび配合剤を混練りし、ゴム混合物を得る工程と、ゴム混合物に加硫系配合剤を練り込み、ゴム組成物を得る工程と、ゴム組成物で作製した未加硫タイヤを加硫成型する工程とを含む。
【００１５】
実施形態１におけるタイヤの製造方法は、天然ゴムラテックス、および天然ゴムラテックスの質量平均分子量よりも低い質量平均分子量を有するゴムラテックスを混合し、スラリー混合前ゴムラテックスを得る工程を含む。この工程では、天然ゴムラテックスにゴムラテックスを添加し、撹拌し、スラリー混合前ゴムラテックスを得る。天然ゴムラテックスの質量平均分子量と、ゴムラテックスの質量平均分子量との差は、たとえば１００万〜１７０万である。
【００１６】
天然ゴムラテックスでは、天然ゴムを含むゴム粒子が、コロイド状に水に分散している。天然ゴムラテックスの質量平均分子量、具体的には、天然ゴムラテックス中の天然ゴムの質量平均分子量は、たとえば２００万以上である。天然ゴムラテックスの乾燥ゴム分は、好ましくは１０質量％以上、より好ましくは２０質量％以上である。天然ゴムラテックスにおける乾燥ゴム分の上限は、たとえば６０質量％、好ましくは４０質量％、さらに好ましくは３０質量％である。
【００１７】
天然ゴムラテックスと混合するためのゴムラテックスは、天然ゴムラテックスの質量平均分子量よりも低い質量平均分子量を有する。ゴムラテックスの質量平均分子量、具体的には、ゴムラテックス中のゴムの質量平均分子量は、たとえば１２０万以下であることができ、１００万以下であることができ、９０万以下であることができる。ゴムラテックスにおける質量平均分子量の下限は、たとえば１０万であることができ、２０万であることができ、３０万であることができ、４０万であることができる。ゴムラテックスでは、ゴム粒子が、コロイド状に水に分散している。ゴムラテックスは、ジエン系ゴムラテックスであることができ、たとえば解重合天然ゴムラテックス、イソプレンゴムラテックス、スチレン−ブタジエンゴムラテックス、ブタジエンゴムラテックス、ニトリルゴムラテックス、クロロプレンゴムラテックスであることができる。解重合天然ゴムラテックスは、たとえば、天然ゴムラテックスに過酸化物を添加する方法や、天然ゴムラテックスに紫外線を照射する方法などで得ることができる。ゴムラテックスの乾燥ゴム分は、たとえば１０質量％〜６０質量％である。
【００１８】
天然ゴムラテックスとゴムラテックスとの混合において、ゴムラテックスの乾燥ゴム分は、天然ゴムラテックスの乾燥ゴム分１００質量部に対して、好ましくは１０質量部以上、より好ましくは２０質量部以上である。ゴムラテックスの乾燥ゴム分は、天然ゴムラテックスの乾燥ゴム分１００質量部に対して、好ましくは７０質量部以下、より好ましくは５０質量部以下である。
【００１９】
スラリー混合前ゴムラテックスでは、ゴム粒子が、コロイド状に水に分散している。スラリー混合前ゴムラテックスでは、質量平均分子量の数平均分子量に対する比、すなわちＭｗ／Ｍｎが６〜１０である。いっぽう、スラリー混合前ゴムラテックスの質量平均分子量、具体的には、スラリー混合前ゴムラテックス中のゴムの質量平均分子量は、たとえば１３０万〜１７０万である。
【００２０】
スラリー混合前ゴムラテックスとカーボンブラックスラリーとを混合し、凝固処理前混合液を得る工程を、実施形態１におけるタイヤの製造方法は含む。これらを混合するために、高せん断ミキサー、ホモミキサー、ボールミル、ビーズミル、高圧ホモジナイザー、超音波ホモジナイザー、コロイドミルなどの一般的な分散機を用いることができる。
【００２１】
カーボンブラックスラリーでは、カーボンブラックが水中に分散している。カーボンブラックスラリーにおけるカーボンブラックの量は、カーボンブラックスラリー１００質量％において、好ましくは１質量％以上、より好ましくは３質量％以上である。カーボンブラックスラリーにおけるカーボンブラック量の上限は、好ましくは１５質量％、より好ましくは１０質量％である。カーボンブラックスラリーは、たとえばカーボンブラックと水とを混合することで得ることができる。カーボンブラックとしては、たとえばＳＡＦ、ＩＳＡＦ、ＨＡＦ、ＦＥＦ、ＧＰＦなどのカーボンブラックのほか、アセチレンブラックやケッチェンブラックなどの導電性カーボンブラックを使用することができる。カーボンブラックは、そのハンドリング性を考慮して造粒された、造粒カーボンブラックであってもよく、未造粒カーボンブラックであってもよい。カーボンブラックと水とは、高せん断ミキサー、ホモミキサー、ボールミル、ビーズミル、高圧ホモジナイザー、超音波ホモジナイザー、コロイドミルなどの一般的な分散機で混合できる。
【００２２】
凝固処理前混合液は、ゴム粒子とカーボンブラックとを含む。凝固処理前混合液では、これらが水中に分散している。凝固処理前混合液におけるカーボンブラックの量は、凝固処理前混合液の乾燥ゴム分１００質量部に対して、たとえば１０質量部以上であることができ、２０質量部以上であることができ、３０質量部以上であることができ、４０質量部以上であることができる。凝固処理前混合液におけるカーボンブラックの量は、凝固処理前混合液の乾燥ゴム分１００質量部に対して、たとえば８０質量部以下であることができ、７０質量部以下であることができ、６０質量部以下であることができる。
【００２３】
凝固処理前混合液を凝固し、マスターバッチを得る工程を、実施形態１におけるタイヤの製造方法は含む。凝固は、凝固処理前混合液を乾燥させることで起こすことができる。いっぽう、凝固を起こすために、凝固処理前混合液に凝固剤を添加してもよい。凝固剤は、たとえば酸である。酸としてギ酸、硫酸などを挙げることができる。凝固処理前混合液を凝固することで得られた凝固物は水を含んでいる。よって、この工程（凝固処理前混合液を凝固し、マスターバッチを得る工程）は、凝固物を脱水することを含むことができる。凝固物を脱水するために、たとえば、押出機や真空乾燥機、エアドライヤーなどを使用できる。脱水された凝固物の水分量は、好ましくは１５質量％以下、より好ましくは１０質量％以下である。脱水後の凝固物を成形することをこの工程は含むことができる。このようにして得られたマスターバッチは、ゴム、カーボンブラックを含む。
【００２４】
マスターバッチはゴムを含む。マスターバッチのゴムは、少なくとも天然ゴムとを含む。マスターバッチにおける天然ゴムの量は、マスターバッチ中のゴム１００質量％において、たとえば５０質量％以上であることができ、６０質量％以上であることができる。いっぽう、マスターバッチのゴムはイソプレンゴムを含んでいてもよい。この場合、マスターバッチにおけるイソプレンゴムの量は、マスターバッチ中のゴム１００質量％において、たとえば１０質量％以上であることができ、２０質量％以上であることができる。マスターバッチにおけるイソプレンゴムの量は、マスターバッチ中のゴム１００質量％において、たとえば５０質量％以下であることができ、４０質量％以下であることができる。
【００２５】
マスターバッチはカーボンブラックをさらに含む。カーボンブラックの量は、マスターバッチ中のゴム１００質量部に対して、好ましくは１０質量部以上、より好ましくは２０質量部以上、さらに好ましくは３０質量部以上である。カーボンブラックの量は、マスターバッチ中のゴム１００質量部に対して、好ましくは８０質量部以下、より好ましくは６０質量部以下である。
【００２６】
マスターバッチと配合剤とを混練りし、ゴム混合物を得る工程を、実施形態１におけるタイヤの製造方法は含む。配合剤としては、充てん剤、ステアリン酸、亜鉛華、老化防止剤、ワックスなど挙げることができる。これらのうち、一つまたは複数を選択して、マスターバッチと混練することができる。老化防止剤として、芳香族アミン系老化防止剤、アミン−ケトン系老化防止剤、モノフェノール系老化防止剤、ビスフェノール系老化防止剤、ポリフェノール系老化防止剤、ジチオカルバミン酸塩系老化防止剤、チオウレア系老化防止剤などを挙げることができる。この混練りの工程では、マスターバッチおよび配合剤とともに、ほかのゴムを混練りすることができる。混練り時にマスターバッチに追加するゴムとして、たとえば、天然ゴム、イソプレンゴム、スチレン−ブタジエンゴム、ニトリルゴム、クロロプレンゴムなどを挙げることができる。混練りは、混練機でおこなうことができる。混練機として密閉式混練機、オープンロールなどを挙げることができる。密閉式混練機としてバンバリーミキサー、ニーダーなどを挙げることができる。
【００２７】
ゴム混合物に加硫系配合剤を練り込み、ゴム組成物を得る工程を、実施形態１におけるタイヤの製造方法はさらに含む。加硫系配合剤として硫黄、有機過酸化物などの加硫剤、加硫促進剤、加硫促進助剤、加硫遅延剤などを挙げることができる。硫黄として粉末硫黄、沈降硫黄、不溶性硫黄、高分散性硫黄などを挙げることができる。加硫促進剤としてスルフェンアミド系加硫促進剤、チウラム系加硫促進剤、チアゾール系加硫促進剤、チオウレア系加硫促進剤、グアニジン系加硫促進剤、ジチオカルバミン酸塩系加硫促進剤などを挙げることができる。
【００２８】
ゴム組成物は、マスターバッチに由来するゴムを含む。マスターバッチに由来するゴムの量は、ゴム組成物中のゴム１００質量％に対して、たとえば、４０質量％以上であることができ、６０質量％以上であることができ、８０質量％以上であることができ、１００質量％であることもできる。
【００２９】
ゴム組成物はカーボンブラックを含む。カーボンブラックの量は、ゴム組成物中のゴム１００質量部に対して、好ましくは１０質量部以上、より好ましくは２０質量部以上、さらに好ましくは３０質量部以上である。カーボンブラックの量は、ゴム組成物中のゴム１００質量部に対して、好ましくは８０質量部以下、より好ましくは６０質量部以下である。
【００３０】
ゴム組成物は、ステアリン酸、亜鉛華、老化防止剤、ワックス、硫黄、加硫促進剤などをさらに含むことができる。硫黄の量は、ゴム組成物中のゴム１００質量部に対して、硫黄分換算で好ましくは０．５質量部〜５質量部である。加硫促進剤の量は、ゴム組成物中のゴム１００質量部に対して、好ましくは０．１質量部〜５質量部である。
【００３１】
ゴム組成物は、タイヤの作製に使用できる。具体的には、タイヤを構成するタイヤ部材の作製に使用可能である。たとえば、トレッドゴム、サイドウォールゴム、チェーハーゴム、ビードフィラーゴムなどの作製にゴム組成物を使用できる。
【００３２】
ゴム組成物で作製した未加硫タイヤを加硫成型する工程を、実施形態１におけるタイヤの製造方法は含む。未加硫タイヤは、ゴム組成物で作製したタイヤ部材を備える。すなわち、未加硫タイヤが、ゴム組成物を含むタイヤ部材を備える。実施形態１の方法で得られたタイヤは、たとえば空気入りタイヤであることができる。
【００３３】
ここまで説明したように、実施形態１におけるマスターバッチの製造方法は、加工性を向上することができる。実施形態１のマスターバッチの製造方法は、天然ゴムラテックスと、天然ゴムラテックスの質量平均分子量よりも低い質量平均分子量を有するゴムラテックスとを混合するため、このゴムラテックスを加えない場合にくらべてマスターバッチ、またはマスターバッチで作製した未加硫ゴムのムーニー粘度を低減することができる。さらに、実施形態１のマスターバッチの製造方法は、スラリー混合前ゴムラテックスのＭｗ／Ｍｎが６〜１０であるため、ムーニー粘度を効果的に低減できる。
【００３４】
実施形態１におけるマスターバッチの製造方法は、加硫ゴムの引裂強さを向上することができる。この理由は、実施形態１のマスターバッチの製造方法が、マスターバッチ、またはマスターバッチで作製した未加硫ゴムのムーニー粘度を低減することが可能であるため、混練りにおけるゴム分子鎖の過度の切断を抑制できることにあると考えられる。
【００３５】
実施形態１におけるマスターバッチの製造方法は、低発熱性を維持しながら、加工性と引裂強さとを向上できる。低発熱性を維持することが可能な理由は、第一に、スラリー混合前ゴムラテックスのＭｗ／Ｍｎが１０以下であるため、スラリー混合前ゴムラテックス中の低分子量ゴムの量または割合が制限されていることにあると考えられる。第二の理由は、実施形態１のマスターバッチの製造方法が、マスターバッチ、またはマスターバッチで作製した未加硫ゴムのムーニー粘度を低減することが可能であるため、混練りにおけるゴム分子鎖の過度の切断を抑制できることにあると考えられる。
【００３６】
変形例１
実施形態１では、天然ゴムラテックスにゴムラテックス（天然ゴムラテックスの質量平均分子量よりも低い質量平均分子量を有するゴムラテックス）を添加し、撹拌し、スラリー混合前ゴムラテックスを得るものの、実施形態１の変形例１では、天然ゴムラテックスにゴムラテックスを添加し、撹拌し、これに、ほかのゴムラテックスをさらに添加し、必要に応じて撹拌し、スラリー混合前ゴムラテックスを得る。
【００３７】
変形例２
実施形態１では、天然ゴムラテックスにゴムラテックス（天然ゴムラテックスの質量平均分子量よりも低い質量平均分子量を有するゴムラテックス）を添加し、撹拌し、スラリー混合前ゴムラテックスを得るものの、実施形態１の変形例２では、天然ゴムラテックスに、ゴムラテックスとほかのゴムラテックスとを添加し、撹拌し、スラリー混合前ゴムラテックスを得る。
【００３８】
変形例３
実施形態１では、カーボンブラックスラリーを得るためにカーボンブラックと水とを混合するものの、実施形態１の変形例３では、この操作に代えて、カーボンブラックスラリーを得るために、カーボンブラックとゴムラテックス（以下、カーボンブラックと混合するためのゴムラテックスを「希薄ゴムラテックス」という。）とを混合する。カーボンブラックと希薄ゴムラテックスとを混合することによって、カーボンブラックの再凝集を防止できる。カーボンブラックの表面の一部または全部に極薄いラテックス相が生成し、ラテックス相がカーボンブラックの再凝集を抑制すると考えられるからである。希薄ゴムラテックスでは、ゴム粒子が，コロイド状に水に分散している。希薄ゴムラテックスは、たとえば天然ゴムラテックス、合成ゴムラテックスなどである。天然ゴムラテックス中の天然ゴムの数平均分子量は、たとえば２００万以上である。合成ゴムラテックスは、たとえばスチレン−ブタジエンゴムラテックス、ブタジエンゴムラテックス、ニトリルゴムラテックス、クロロプレンゴムラテックスである。希薄ゴムラテックスの乾燥ゴム分は、好ましくは０．１質量％以上、より好ましくは０．２質量％以上、さらに好ましくは０．３質量％以上である。乾燥ゴム分の上限は、たとえば５質量％、好ましくは２質量％、さらに好ましくは１質量％である。
【００３９】
これらの変形例から、一つまたは複数を選択して、実施形態１に、組み合わせることはもちろん可能である。
【実施例】
【００４０】
以下に、本開示の実施例を説明する。ここでは、質量平均分子量をＭｗといい、数平均分子量をＭｎという。
【００４１】
原料・薬品を次に示す。
天然ゴムラテックス（Ｍｗ２２０万、Ｍｗ／Ｍｎ３．８、乾燥ゴム分３０．５％の天然ゴムラテックス）  Ｇｏｌｄｅｎ  Ｈｏｐｅ社製
イソプレンゴムラテックスＡ  Ｍｗ２００万のイソプレンゴムラテックス  住友精化社製
イソプレンゴムラテックスＢ  Ｍｗ３万のイソプレンゴムラテックス
イソプレンゴムラテックスＣ  Ｍｗ９０万のイソプレンゴムラテックス
イソプレンゴムラテックスＤ  Ｍｗ４０万のイソプレンゴムラテックス
カーボンブラック（Ｎ３３０  Ｎ２ＳＡ９３ｍ２／ｇ  フタル酸ジブチル吸収量１１９ｃｍ３／１００ｇ）東海カーボン社製
亜鉛華  「亜鉛華１号」三井金属鉱業社製
老化防止剤  「ノクラック６Ｃ」（６ＰＰＤ）大内新興化学工業社製
ステアリン酸  「ルナックＳ−２０」花王社製
ワックス  「ＯＺＯＡＣＥ０３５５」日本精蝋社製
硫黄  「粉末硫黄」鶴見化学工業社製
加硫促進剤  「ソクシールＣＺ」住友化学社製
【００４２】
イソプレンゴムラテックスＢ〜Ｄの作製
イソプレンゴムラテックスＡに、過ヨウ素酸（メタ過ヨウ素酸(ＨＩＯ４）)を添加し、イソプレンゴムラテックスＢ〜Ｄを得た。
【００４３】
ＭｗおよびＭｎの測定
後述のスラリー混合前ゴムラテックスに、１０質量％のギ酸をｐＨ４になるまで添加して凝固させ、乾燥させ、乾燥ゴムを得た。乾燥ゴムを、テトラヒドロフランに溶解させ、これをサイズ排除クロマトグラフィーで測定した。天然ゴムラテックスとイソプレンゴムラテックスＡ〜Ｄとについても同様の方法で分子量を測定した。
【００４４】
【表１】
2019112482.tif 000002
【００４５】
マスターバッチの作製
天然ゴムラテックスに、イソプレンゴムラテックスを表２にしたがって添加し、撹拌し、スラリー混合前ゴムラテックスを得た。いっぽう、カーボンブラックを水に添加し、撹拌し、カーボンブラックスラリーを得た。カーボンブラックスラリーを、スラリー混合前ゴムラテックスに表２にしたがって加え、撹拌し、凝固剤としてギ酸をｐＨ４になるまで添加し、凝固物を得た。凝固物を、スクイザー式１軸押出脱水機（スエヒロＥＰＭ社製スクリュープレスＶ−０２型）で２００℃で脱水し、マスターバッチを得た。
【００４６】
【表２】
2019112482.tif 000003
【００４７】
未加硫ゴムの作製
マスターバッチに、硫黄と加硫促進剤とを除く配合剤を表３にしたがって添加し、神戸製鋼社製のＢ型バンバリーミキサーで混練りし、ゴム混合物を排出した。ゴム混合物と硫黄と加硫促進剤とをＢ型バンバリーミキサーで混練りし、未加硫ゴムを得た。
【００４８】
ムーニー粘度
ＪＩＳ Ｋ６３００に準じて、未加硫ゴムを１００℃で１分間予熱した後にローターを回転させ、回転開始から４分後のトルク値をムーニー単位で記録した。比較例１のムーニー粘度を１００とした指数で、各例のムーニー粘度を表示した。指数が小さいほどムーニー粘度が低く、加工性に優れる。
【００４９】
発熱性
未加硫ゴムを１５０℃で３０分間加硫し、加硫ゴムのｔａｎδを、ＪＩＳ Ｋ−６３９４に準じて測定した。ｔａｎδは、東洋精機製の粘弾性試験機を用いて、温度６０℃、周波数１０Ｈｚ、初期歪み１０％、動歪み１％の条件で測定した。比較例１のｔａｎδを１００とした指数で、各例のｔａｎδを表示した。指数が小さいほど発熱性が低く、タイヤ低燃費性能に優れることを示す。
【００５０】
引裂強さ
未加硫ゴムを１５０℃で３０分間加硫し、加硫ゴムから試験片を作製した。試験片を引き裂くのに要する力を、ＪＩＳ Ｋ６２５２に準じて測定した。比較例１の引裂強さを１００とした指数で、各例の引裂強さを表示した。指数が大きいほど引裂強さに優れる。
【００５１】
【表３】
2019112482.tif 000004
【００５２】
実施例１・２における未加硫ゴムのムーニー粘度は、比較例１よりも低かった。すなわち、実施例１・２における未加硫ゴムの加工性は、比較例１のそれよりも優れていた。
【００５３】
実施例１・２における加硫ゴムの引裂強さは、比較例１における加硫ゴムのそれにくらべて優れていた。実施例１・２における加硫ゴムの発熱性は、比較例１における加硫ゴムのそれと同等であった。
【００５４】
いっぽう、比較例２における加硫ゴムの発熱性・引裂強さは、比較例１における加硫ゴムのそれらにくらべて劣っていた。